(57)【要約】【課題】イオン注入を阻害するマスクで覆われている箇所と他の箇所との境界でのイオン注入量の分布において高い急峻さが得られる膜製造方法と、その膜製造方法を利用して磁性材料の膜が形成された磁気記憶媒体と、そのような磁気記憶媒体が搭載された情報記憶装置とを提供する。【解決手段】磁気ディスク１０を製造する磁気ディスク製造方法において、ガラス基板６１上に磁性層６２を形成する製膜工程（Ａ）と、磁性層６２上に、磁性ドットとなる箇所へのイオンの注入を阻害する、厚みが縁でステップ状に減少するレジストドット６３ａを形成するナノインプリント工程（Ｂ）と、レジスト６３が形成された磁性層６１の上からイオンを注入するイオン注入工程（Ｃ）とを実行する。【選択図】        図５
2010108551.tif 000002
【特許請求の範囲】
【請求項１】
基板上に所定材料の膜を形成する膜形成過程と、
前記膜上に、該膜の一部の箇所を覆い該箇所へのイオンの注入を該箇所以外の箇所に比べて阻害する、厚みが縁で逓減しているマスクを形成するマスク形成過程と、
前記マスクが形成された膜に対して該マスク上からイオンを注入するイオン注入過程とを有することを特徴とする膜製造方法。
【請求項２】
前記マスク形成過程が、厚みが縁でステップ状に減少するマスクを形成する過程であることを特徴とする請求項１記載の膜製造方法。
【請求項３】
前記マスク形成過程が、厚みが縁でステップ状に減少する、ステップの幅が、前記膜に注入されたイオンの拡散分布における標準偏差の２倍以下の幅となっているマスクを形成する過程であることを特徴とする請求項１又は２記載の膜製造方法。
【請求項４】
前記マスク形成過程が、厚みが縁で連続的に減少するマスクを形成する過程であることを特徴とする請求項１記載の膜製造方法。
【請求項５】
前記マスク形成過程が、前記マスクをレジストで形成する過程であることを特徴とする請求項１から４のうちいずれか１項記載の膜製造方法。
【請求項６】
基板と、
前記基板上に磁性材料からなる磁性膜を形成して、該磁性膜の複数箇所を覆い該複数箇所それぞれへのイオンの注入を該複数箇所以外の箇所に比べて阻害する、厚みが縁で逓減しているマスクを形成し、さらに、該マスクが形成された磁性膜に対して該マスク上からイオンを注入して飽和磁化を低下させることで該複数箇所に得られた、各々に情報が磁気的に記録される複数の磁性ドットと、
前記イオンの注入によって前記複数箇所以外の箇所に得られた、前記磁性ドットの相互間にあって、該磁性ドットの飽和磁化よりも小さい飽和磁化を有するドット間分断帯とを備えたことを特徴とする磁気記憶媒体。
【請求項７】
基板と、
前記基板上に磁性材料からなる磁性膜を形成して、該磁性膜の複数箇所を覆い該複数箇所それぞれへのイオンの注入を該複数箇所以外の箇所に比べて阻害する、厚みが縁で逓減しているマスクを形成し、さらに、該マスクが形成された磁性膜に対して該マスク上からイオンを注入して飽和磁化を低下させることで該複数箇所に得られた、各々に情報が磁気的に記録される複数の磁性ドットと、
前記イオンの注入によって前記複数箇所以外の箇所に得られた、前記磁性ドットの相互間にあって、該磁性ドットの飽和磁化よりも小さい飽和磁化を有するドット間分断帯とを備えた磁気記憶媒体と、
前記磁気記憶媒体に近接あるいは接触して前記磁性ドットに磁気的に情報の記録及び／又は再生を行う磁気ヘッドと
前記磁気ヘッドを前記磁気記憶媒体表面に対して相対的に移動させて、該磁気ヘッドによる情報の記録及び／又は再生となる磁性ドット上に該磁気ヘッドを位置決めするヘッド位置制御機構と、
を備えたことを特徴とする情報記憶装置。
【発明の詳細な説明】
【技術分野】
【０００１】
本件は、所定材料の膜を製造する膜製造方法と、その膜製造方法を利用して磁性材料の膜が形成された磁気記憶媒体と、そのような磁気記憶媒体が搭載された情報記憶装置に関する。
【背景技術】
【０００２】
ハードディスクドライブ（ＨＤＤ）は、データの高速アクセス及び高速転送が可能な大容量記憶装置として、情報記憶装置の主流になっている。このＨＤＤについては、これまでも高い年率で面記録密度が高まっており、現在でもさらなる記録密度向上が求められている。
【０００３】
ＨＤＤの記録密度を向上させるためには、トラック幅の縮小や記録ビット長の短縮が必要であるが、トラック幅を縮小させると、隣接するトラック同士で、いわゆる干渉が生じ易くなる。この干渉とは、即ち、記録時において磁気記録情報が、目的のトラックに隣接する隣のトラックに重ね書きされてしまう現象や、再生時において、目的のトラックに隣接するトラックからの漏洩磁界によるクロストークが起きてしまう現象を総称したものである。これらの現象は、いずれも再生信号のＳ／Ｎ比の低下を招き、エラーレートの劣化を引き起こす要因となる。
【０００４】
一方、記録ビット長の短縮を進めると、記録ビットを長期間保存する性能が低下する熱揺らぎ現象が発生する。
【０００５】
これらの干渉や熱揺らぎ現象を回避して短いビット長や高いトラック密度を実現する方法として、ビットパターンド型の磁気記憶媒体が提案されている（例えば、特許文献１参照。）。このビットパターンド型の磁気記憶媒体では、記録ビットの位置が予め決められており、その決められた記録ビットの位置に磁性材料のドットが形成されドットの相互間は非磁性材料で構成される。このように磁性材料のドットが互いに分離されているとドットどうしの磁気的相互作用が小さく、上述した干渉や熱揺らぎ現象が回避される。
【０００６】
ここで、ビットパターンド型の磁気記憶媒体の製造方法として上記特許文献１などに提案されている従来の製造方法は次のようなものである。
【０００７】
この従来の製造方法では、まず、基板上に磁性膜が形成され、その磁性膜においてドットとなる複数箇所を覆うマスクが形成される。そして、エッチングが行われて、マスク下の磁性膜を残して他の部分の磁性膜が除去されることでドットが形成される。その後、ドットの相互間が非磁性材料で埋められ、研磨処理を経て表面が平坦化されることでビットパターンド型の磁気記憶媒体が完成する。
【０００８】
このような従来の製造方法によると、磁気記憶媒体上での磁気ヘッドの浮上特性を安定なものとするために研磨処理では精度の高い平坦化が必要となる。そのため、非常に複雑な製造プロセスを行う必要があるという課題や、製造コストが増大するという課題が生じる。
【０００９】
これらの課題を回避するための方法として、イオンを磁性膜に注入して局所的に磁化状態を変化させることでドットの分離状態を形成する加工方法（イオンドーピング方式）が提案されている。このイオンドーピング方式によれば、イオンを注入して磁気特性を変えるため、エッチングや充填、平坦化などの複雑な製造プロセスが必要なくなり、製造コストの増加を大幅に抑えることが可能となる。
【特許文献１】特開平３−０２２２１１号公報
【発明の開示】
【発明が解決しようとする課題】
【００１０】
ここで、上記のイオンドーピング方式では、局所的に磁化状態を変化させてドットの分離状態を形成するために、イオンの注入が、磁性膜においてドットとなる複数箇所へのイオンの注入を阻害するマスクの上から行われる。
【００１１】
図１は、イオンドーピング方式において行なわれるイオンの注入を模式的に示す図である。
【００１２】
この図１には、非磁性材料の基板８１上に、磁性膜を結晶配向させるための下地層８２と、磁性膜８３と、ダイヤモンドライクカーボンからなる保護層８４とが形成された積層物が示されている。そして、磁性膜８３においてドットとなる複数箇所８３ａを覆い、それら複数箇所８３ａへのイオンの注入を阻害するマスク８５が、保護層８４上に形成されている。また、下地層８２は磁気ヘッドの記録磁界を垂直方向へ急峻に引き込む役割を果たす軟磁性下地層を指すこともある。
【００１３】
ここで、従来、イオンドーピング方式では、多くの場合、上記のようなマスクは、未硬化状態のレジストに所望の形状の型を押し付けて硬化させるといった手順で形成される。この手順ではドットとなる箇所以外の部分にもレジストの残渣が残るが、図１には、このような残渣８６も示されている。
【００１４】
図１に示すように、イオンドーピング方式では、このようなマスク８５および残渣８６の上からイオン８７が注入される。ドットとなる複数箇所８３ａでは、イオン８７はマスク８５に留まり、ドットとなる箇所８３ａ以外の箇所８３ｂには、上記の残渣８６を透過したイオン８７が注入される。その結果、そのドットとなる箇所８３ａ以外の箇所８３ｂの磁化状態が変化してドットの分離状態が形成されることとなる。
【００１５】
ところで、一般に、上記の磁性膜等の固体に注入されたイオンは、たとえ垂直に注入されたとしても必ずしも直進するわけではなく横方向に拡散する。そのため、上記のようなマスクの下部にもイオンが注入されてしまうことがある。
【００１６】
図２は、拡散によるマスクの下部へのイオンの注入を模式的に示す図である。
【００１７】
尚、この図２では、図１の保護層８４の図示が省略されている。
【００１８】
この図２に示すように、ドットとなる箇所８３ａの直上からのイオン８７は、マスク８５に留まるが、残渣８６を透過したイオン８７の一部が、拡散によって、そのドットとなる箇所８３ａに進入して注入されることとなる。
【００１９】
ここで、上記のドットとなる箇所８３ａではなるべく隅々までイオン注入が阻害されていることが望ましく、他方、ドットとなる箇所８３ａ以外の箇所８３ｂにはイオンが満遍なく注入されていることが望ましい。つまり、上記のマスク８５で覆われている箇所と他の箇所との境界では、イオンの注入量がなるべく急峻に変化していることが望ましい。しかし、現状では、この境界において上記のようなイオン８７の拡散によって、その境界でのイオン注入量の分布における急峻さが損なわれてしまっている。そして、このように急峻さが損なわれれた結果、ドットサイズの縮小化等といった記録密度の低下に結びつく問題が生じてしまっている。
【００２０】
尚、ここまで、ビットパターンド型の磁気記憶媒体の製造方法を例に挙げて、イオン注入を阻害するマスクで覆われている箇所と他の箇所との境界でイオン注入量の分布における急峻さが損なわれるという問題について説明したが、このような問題は、例えば、半導体部品の製造において半導体膜にイオンを注入して所望のデバイス構造を得る場合等にも同様に生じ得る問題である。
【００２１】
本件は、上記事情に鑑み、イオン注入を阻害するマスクで覆われている箇所と他の箇所との境界でのイオン注入量の分布において高い急峻さが得られる膜製造方法と、その膜製造方法を利用して磁性材料の膜が形成された磁気記憶媒体と、そのような磁気記憶媒体が搭載された情報記憶装置とを提供することを目的とする。
【課題を解決するための手段】
【００２２】
上記目的を達成する膜製造方法の基本形態は、
基板上に所定材料の膜を形成する膜形成過程と、
上記膜上に、その膜の一部の箇所を覆いその箇所へのイオンの注入をその箇所以外の箇所に比べて阻害する、厚みが縁で逓減しているマスクを形成するマスク形成過程と、
上記マスクが形成された膜に対してそのマスク上からイオンを注入するイオン注入過程とを有することを特徴とする。
【００２３】
ここで、上記にいう「膜の一部の箇所を覆いその箇所へのイオンの注入をその箇所以外の箇所に比べて阻害する」とは、上記一部の箇所以外の箇所が、上記マスク以外の、例えばマスク形成時に形成される残渣等で覆われている状態を排除するものではなく、あくまでも、上記マスクで覆われている上記一部の箇所へのイオンの注入が、そのマスクによって、そのマスクで覆われていない箇所（残渣等で覆われていても可）に比べて阻害されることを意味している。
【００２４】
この膜製造方法の基本形態によれば、上記一部の箇所へのイオンの注入を阻害するマスクが、厚みが縁で逓減するように形成される。これにより、その一部の箇所の周辺部分についても、ある程度までイオンの注入が阻害されることとなり、その周辺部分からのイオンの拡散量が抑制されることとなる。その結果、この膜製造方法の基本形態によれば、イオン注入を阻害するマスクで覆われている箇所と他の箇所との境界でのイオン注入量の分布において高い急峻さを得ることができる。
【００２５】
また、上記目的を達成する磁気記憶媒体の基本形態は、
基板と、
上記基板上に磁性材料からなる磁性膜を形成して、その磁性膜の複数箇所を覆いその複数箇所それぞれへのイオンの注入をその複数箇所以外の箇所に比べて阻害する、厚みが縁で逓減しているマスクを形成し、さらに、そのマスクが形成された磁性膜に対してそのマスク上からイオンを注入して飽和磁化を低下させることでその複数箇所に得られた、各々に情報が磁気的に記録される複数の磁性ドットと、
上記イオンの注入によって上記複数箇所以外の箇所に得られた、上記磁性ドットの相互間にあって、その磁性ドットの飽和磁化よりも小さい飽和磁化を有するドット間分断帯とを備えたことを特徴とする。
【００２６】
この磁気記憶媒体の基本形態では、上記磁性ドットと上記ドット間分断帯とが、イオン注入を阻害するマスクで覆われている箇所と他の箇所との境界でのイオン注入量の分布において高い急峻さが得られる上記の膜製造方法によって形成される。このため、この磁気記憶媒体の基本形態によれば、上記磁性ドットと上記ドット間分断帯とが高精度のサイズで製造された磁気記憶媒体を得ることができる。
【００２７】
また、上記目的を達成する情報記憶装置の基本形態は、
基板と、
上記基板上に磁性材料からなる磁性膜を形成して、その磁性膜の複数箇所を覆いその複数箇所それぞれへのイオンの注入をその複数箇所以外の箇所に比べて阻害する、厚みが縁で逓減しているマスクを形成し、さらに、そのマスクが形成された磁性膜に対してそのマスク上からイオンを注入して飽和磁化を低下させることでその複数箇所に得られた、各々に情報が磁気的に記録される複数の磁性ドットと、
上記イオンの注入によって上記複数箇所以外の箇所に得られた、上記磁性ドットの相互間にあって、その磁性ドットの飽和磁化よりも小さい飽和磁化を有するドット間分断帯とを備えた磁気記憶媒体と、
上記磁気記憶媒体に近接あるいは接触して上記磁性ドットに磁気的に情報の記録及び／又は再生を行う磁気ヘッドと
上記磁気ヘッドを上記磁気記憶媒体表面に対して相対的に移動させて、その磁気ヘッドによる情報の記録及び／又は再生となる磁性ドット上にその磁気ヘッドを位置決めするヘッド位置制御機構と、
を備えたことを特徴とする。
【００２８】
この情報記録装置の基本形態によれば、上記磁性ドットと上記ドット間分断帯とが高精度のサイズで製造された上記の磁気記憶媒体が搭載されていることから、高精度での情報記録等が可能となる。
【発明の効果】
【００２９】
以上、説明したように、本件によれば、イオン注入を阻害するマスクで覆われている箇所と他の箇所との境界でのイオン注入量の分布において高い急峻さが得られる膜製造方法と、その膜製造方法を利用して磁性材料の膜が形成された磁気記憶媒体と、そのような磁気記憶媒体が搭載された情報記憶装置とを得ることができる。
【発明を実施するための最良の形態】
【００３０】
以下、上記に基本形態について説明した膜製造方法、磁気記憶媒体、および情報記憶装置の具体的な実施形態について、図面を参照して説明する。
【００３１】
図３は、情報記憶装置の具体的な一実施形態であるハードディスク装置（ＨＤＤ）の内部構造を示す図である。
【００３２】
この図に示すハードディスク装置（ＨＤＤ）１００は、パーソナルコンピュータなどといった上位装置に組み込まれ、その上位装置における情報記憶手段として利用されるものである。
【００３３】
このハードディスク装置１００には、表裏面に対して垂直な方向の磁化による磁気パターンで情報が記録されるいわゆる垂直磁気記憶媒体である円盤状の磁気ディスク１０が、図の奥行き方向に重なって複数枚ハウジングＨ内に納められている。また、これらの磁気ディスク１０は、ビット情報が記録されるドットが予め表裏面の各箇所に形成されているいわゆるビットパターンド型の磁気記憶媒体でもある。これらの磁気ディスク１０はディスク軸１１を中心に回転する。これらの磁気ディスク１０は、上記で基本形態について説明した磁気記憶媒体の具体的な一実施形態に相当する。
【００３４】
また、ハードディスク装置１００のハウジングＨ内には、磁気ディスク１０の表裏面に沿って移動するスイングアーム２０、スイングアーム２０の駆動に用いられるアクチュエータ３０、および制御回路５０も納められている。
【００３５】
スイングアーム２０は、磁気ディスク１０の表裏面に対して情報の書き込みと読み出しとを行う磁気ヘッド２１を先端に保持しており、ベアリング２４によってハウジングＨに回動自在に支持されており、ベアリング２４を中心として所定角度の範囲内で回動することによって、磁気ヘッド２１を磁気ディスク１０の表裏面に沿って移動させる。この磁気ヘッド２１が、上述した情報記憶装置の基本形態における磁気ヘッドの一例に相当する。
【００３６】
磁気ヘッド２１による情報の読み書きやスイングアーム２０の移動は制御回路５０によって制御されており、上位装置との情報の遣り取りもこの制御回路５０を介して行われる。
【００３７】
上記のスイングアーム２０とベアリング２４とアクチュエータ３０と制御回路５０とを合わせたものが、上述した情報記憶装置の基本形態におけるヘッド位置制御機構の一例に相当する。
【００３８】
図４は、ビットパターンド型の磁気ディスクの構造を模式的に示す斜視図である。
【００３９】
この図４には、円板状の磁気ディスクから切り出された一部が示されている。
【００４０】
図４に示す磁気ディスク１０は、基板Ｓ上に複数の磁性ドットＱが規則的な配列で並べられた構造を有しており、磁性ドットＱのそれぞれには１ビット相当の情報が磁気的に記録される。磁性ドットＱは磁気ディスク１０の中心の周りに周回状に並んでおり、磁性ドットの列はトラックＴを形成する。
【００４１】
磁性ドットＱの相互間は、磁気異方性および飽和磁化が磁性ドットＱの磁気異方性および飽和磁化よりも低いドット間分断帯となっており、このドット間分断帯によって磁性ドットＱどうしの磁気的相互作用が小さくなっている。
【００４２】
このように磁性ドットＱどうしの磁気的相互作用が小さいと、磁性ドットＱに対する情報の記録再生に際してもトラックＴ相互間での磁気的相互作用が小さいため、トラック相互間でのいわゆる干渉が少ない。また、記録される情報ビットの境界が熱で揺らぐことがなく、いわゆる熱揺らぎ現象も回避される。従って、この図４に示すようなビットパターンド型の磁気ディスク１０によれば、トラック幅の縮小や記録ビット長の短縮が可能で、高記録密度の磁気記憶媒体が実現可能である。
【００４３】
この磁気ディスク１０の製造方法について以下説明する。本実施形態では、この磁気ディスク１０の製造方法に、基本形態について上記説明した膜製造方法が適用されている。
【００４４】
尚、基本形態について上記説明した膜製造方法の適用は、このような磁気ディスクの製造方法に限られず、この膜製造方法は、例えば、半導体膜にイオンを注入して所望のデバイス構造を得る半導体部品の製造方法等にも適用することができる。
【００４５】
図５は、基本形態について上記説明した膜製造方法が適用された磁気ディスク製造方法を示す図である。
【００４６】
ここで、上述した膜製造方法の基本形態に対し、
「上記膜形成過程が、上記基板上に磁性材料からなる磁性膜を形成する過程であり、
上記マスク形成過程が、各々に情報が磁気的に記録される磁性ドットとなる複数箇所それぞれを覆ったマスクを形成する過程であり、
上記イオン注入過程が、上記マスクが形成された磁性膜に対してそのマスク上からイオンを注入して飽和磁化を低下させることで、上記磁性ドットの相互間に、その磁性ドットの飽和磁化よりも小さい飽和磁化を有するドット間分断帯を形成する過程である」という応用形態が考えられる。
【００４７】
この応用形態によれば、上記磁性ドットと上記ドット間分断帯とを確実に所望のサイズで形成することでがきる。
【００４８】
以下に説明する膜製造方法は、このような応用形態に対する具体的な一実施形態でもある。
【００４９】
この図５に示す磁気ディスク製造方法では、まず、製膜工程（Ａ）で、ガラス基板６１上に磁性層６２が形成される。この製膜工程（Ａ）は、上述した膜製造方法の基本形態における膜形成過程の一例に相当し、この磁性層６２は、Ｃｏの原子層６２ａとＰｄの原子層６２ｂとが交互に積層されてなる人工格子構造を有している。Ｃｏの原子層６２ａとＰｄの原子層６２ｂとの膜厚構成については、Ｐｄの原子層６２ｂの厚さがＣｏの原子層６２ａの厚さよりも厚いことが、磁性層６２を構成するためには必要である。また、Ｃｏの原子層６２ａは２ｎｍが膜厚の上限となっており、この膜厚は約７原子分の厚みに相当する。この上限を超えた膜厚をＣｏの原子層６２ａが有する場合には、人工格子と言えるような物理的性質も失われていると考えられる。
【００５０】
また、この上記人工格子構造は、Ｃｏ原子層と白金属の原子層を交互に積層された構造であることや、Ｃｏ原子層とＰｄ原子層を交互に積層された構造であることが好ましい。Ｃｏ原子層と白金属の原子層を交互に積層してなる人工格子構造の磁性膜は磁気的特性に優れていると共に、後述するようにイオン注入によってその磁気的特性が容易に劣化するからであり、Ｃｏ原子層とＰｄ原子層を交互に積層してなる人工格子構造の磁性膜であると、より磁気的特性に優れているからである。この図５に示す製膜工程（Ａ）で形成される人工格子構造は、これらの好ましい人工格子構造の一例に相当する。
【００５１】
なお、上述した応用形態における磁性膜は、人工格子構造を有するものに限定されず、単層の磁性膜であっても良い。例えば、Ｃｏ-Ｃｒ-Ｐｔ合金からなる磁性膜や、Ｃｏ-Ｃｒ-Ｐｔ-ＳｉＯ２合金からなる磁性膜が例として挙げられる。
【００５２】
また、人工格子構造の磁性膜を構成するための材料は、ここに示された好適な材料には限定されず、人工格子構造で磁性膜を構成可能なことが知られている任意の材料を用いることが出来る。但し、以下の説明ではＣｏとＰｄで磁性膜が構成されているものとして説明を続ける。
【００５３】
この図５に示す製膜工程（Ａ）では、より具体的には、よく洗浄されたガラス基板６１がマグネトロンスパッタ装置にセットされ、５×１０−５Ｐａ以下まで真空排気された後、ガラス基板６１を加熱せず０．６７ＰａのＡｒガス圧にて、（１１１）結晶配向したｆｃｃ−Ｐｄが、磁性層を結晶配向させるための下地層として５ｎｍの膜厚で成膜される。
【００５４】
続いて、大気圧に戻すことなく連続して、Ｃｏ／Ｐｄ人工格子からなる磁性層６２が、０．６７ＰａのＡｒガス圧にて、０．３／０．３５ｎｍの膜厚構成で８層繰り返し積層される。この膜厚構成は、Ｃｏの単原子層とＰｄの単原子層とが繰り返す人工格子を意味している。磁性層６２が成膜された後には、ダイヤモンドライクカーボンが保護層として１ｎｍの膜厚で成膜される。
【００５５】
尚、図５では、上記の下地層と保護層とについては図示が省略されている。
【００５６】
次に、ナノインプリント工程（Ｂ）では、磁性層６２上に、紫外線硬化樹脂からなるレジスト６３が塗布され、そのレジスト６３に、ナノサイズの穴６４ａが空いたモールド６４が載せられることによってレジスト６３がそのナノサイズの穴６４ａに入ってレジスト６３のドット（レジストドット）６３ａとなり、そのモールド６４越しにレジスト６３に紫外線が照射されることでレジスト６３が硬化してレジストドット６３ａが磁性層６２上にプリントされる。また、レジストドット６３ａ間には、レジストの残渣６３ｂが残される。レジスト６３が硬化した後モールド６４は除去される。この図５に示すナノインプリント工程（Ｂ）は、上述の膜製造方法の基本形態におけるマスク形成過程の一例に相当し、上記のレジストドット６３ａが、上述の基本形態におけるマスクの一例に相当する。
【００５７】
ここで、上述した膜製造方法の基本形態に対し、上記マスク形成過程が、上記マスクをレジストで形成する過程であるという応用形態は好適であり、上記マスク形成過程が、上記マスクを、レジストと型とを用いてその型をそのレジストに押し付ける型押しによって形成する過程であるという応用形態も好適である。レジストによるマスク形成は技術的に安定していて精度の良いマスク形成が期待でき、例えばナノインプリントプロセス等といった型押しによるマスク形成は、ナノレベルでのマスクパターンを容易に作成することが出来て好ましい。この図５に示すナノインプリント工程（Ｂ）は、これらの好適な応用形態におけるマスク形成過程の一例にも相当している。
【００５８】
ここで、本実施形態では、上記のレジストドット６３ａの形状として、厚みが縁でステップ状に減少する形状が採用されている。本実施形態では、レジストドット６３ａにおけるこのような形状により、後述のイオンの注入時に、磁性層６２において磁性ドットとなる箇所とドット間分断帯となる他の箇所との境界での、イオン注入量の分布における高い急峻さが実現され、その結果、磁性ドットやドット間分断帯が確実に所望のサイズで形成されることとなっている。
【００５９】
このことは、上述した膜製造方法の基本形態に対し、上記マスク形成過程が、厚みが縁でステップ状に減少するマスクを形成する過程であるという応用形態が好適であることを意味している。この図５に示すナノインプリント工程（Ｂ）は、この好適な応用形態におけるマスク形成過程の一例にも相当している。
【００６０】
図６は、図５に示すレジストドットのステップ状に厚みが減少する縁の拡大断面を、磁性膜における、磁性ドットとなる箇所と他の箇所との境界でのイオン注入量の分布と共に示す図である。
【００６１】
この図６のパート（ａ）には、図５に示すレジストドット６３ａの縁の拡大断面が示され、パート（ｂ）には、磁性ドットとなる箇所と他の箇所との境界でのイオン注入量の分布を示すグラフが示されている。
【００６２】
図６のパート（ａ）に示すように、レジストドット６３ａは、磁性ドットとなる箇所を覆う主要部分６３ａ＿１と、その主要部分６３ａ＿１を囲む、その主要部分６３ａ＿１よりも低いステップ部分６３ａ＿２とで構成されている。
【００６３】
ここで、従来、磁性ドットとなる箇所へのイオンの注入を阻害するために設けられるレジストドットとしては、図６のパート（ａ）に示す主要部分６３ａ＿１のみからなるレジストドットが採用されていることが多い。その場合、磁性ドットとなる箇所以外の箇所に注入されたイオンの一部が拡散して、磁性ドットとなる箇所と他の箇所との境界でのイオン注入量の分布における急峻さが損なわれてしまう。
【００６４】
図６のパート（ｂ）のグラフには、本実施形態のレジストドット６３ａを採用した場合の、上記の境界でのイオン注入量の分布が実線で示され、従来のレジストドットを採用した場合のイオン注入量の分布が点線で示されている。両者を比較すると分かるように、本実施形態のレジストドット６３ａを採用した場合の方が、この境界でのイオン注入量の分布における急峻さが高い。これは、磁性ドットとなる箇所以外の箇所に向かうイオンの一部が、上記のステップ部分６３ａ＿２によって遮断され、その結果、磁性ドットとなる箇所へと拡散するイオンの量が低減されることによる。
【００６５】
また、本実施形態では、この図６のパート（ａ）に示すレジストドット６３ａにおける主要部分６３ａ＿１の高さＨ１、ステップ部分６３ａ＿２の高さＨ２、およびステップ部分６３ａ＿２の幅Ｗは、各々以下に説明するように決定される。
【００６６】
まず、主要部分６３ａ＿１の高さＨ１の決定について説明する。
【００６７】
本実施形態では、この主要部分６３ａ＿１の高さＨ１が、レジスト表面の一ヶ所から注入されたイオンのレジスト内部での拡散についてのモンテカルロシミュレーションによるシミュレーション結果に基づいて決定される。
【００６８】
図７は、レジスト表面の一ヶ所から注入された５０００個のＮ＋イオンのレジスト内部での拡散についてのモンテカルロシミュレーションによるシミュレーション結果を示す図であり、図８は、図７のシミュレーション結果における深さ方向のＮ＋イオンの分布を示す図である。
【００６９】
この図７に示すように、ある加速電圧で注入されたイオンは、その加速電圧に応じた深さを中心に広く分布する。
【００７０】
そして、図８から、上記の主要部分６３ａ＿１が、イオンを下部へ通過させないためには、最大の注入深さＭａｘ以上の高さが必要であることが分かる。ここで、この図８に示す分布はほぼ正規分布となっており、最大の注入深さＭａｘは、平均注入深さを「Ａｖｅ．」とし、この分布における標準偏差を「ｓｄ」としすると、以下の式で表わされる。
【００７１】
Ｍａｘ＝Ａｖｅ．＋３ｓｄ……（１）
ここで、この最大の注入深さＭａｘは、注入されるイオンのエネルギー（加速電圧）に依存する。
【００７２】
図９は、窒素（Ｎ＋）、酸素（Ｏ＋）、およびフッ素の３種類のイオンについて、最大注入深さの加速電圧に対する依存性を示すグラフである。
【００７３】
この図９では、窒素イオンについての依存性が菱形印でプロットされ、酸素イオンについての依存性が丸印でプロットされ、フッ素イオンについての依存性が三角印でプロットされている。
【００７４】
一般に、数１００Ｇｂ／ｉｎ２以上の高密度記録に対応したハードディスク媒体への適用の場合、媒体表面の平坦さを損なわないため等といった理由から、イオンの加速電圧は２〜１０ｋｅＶの範囲に抑える必要がある。
【００７５】
ここで、窒素や酸素については、実用上使用されるイオンが、Ｎ２＋やＯ２＋となっている。これらのイオンでは、レジストに注入される瞬間に、それぞれ二つのＮ＋やＯ＋に分かれ、持っているエネルギーも１／２ずつに分割される。このため、レジスト中では、イオンは、１〜５ｋｅＶの範囲の加速電圧に相当するエネルギーを持つこととなる。図９のグラフから、この範囲に相当するイオンの最大注入深さは、５〜４０ｎｍとなることが読み取れる。
【００７６】
また、イオンの注入中には、レジストが１０〜１５ｎｍ程度エッチングされる（５ｋｅＶ，２Ｅ＋１６／ｃｍ２でのＮ２＋の注入時）。本実施形態では、イオンの加速電圧として５ｋｅＶを想定し、このエッチングによる減少分を考慮して、上記の主要部分６３ａ＿１の高さＨ１が約６０ｎｍに決定されている。
【００７７】
次に、図６に示すステップ部分６３ａ＿２の高さＨ２の決定について説明する。
【００７８】
本実施形態では、このステップ部分６３ａ＿２の高さＨ２についても、上記のモンテカルロシミュレーションによるシミュレーション結果に基づいて決定される。
【００７９】
本実施形態では、上記の主要部分６３ａ＿１の下部が、この主要部分６３ａ＿１によってイオンから保護されて磁性ドットとなり、他の箇所がイオン注入による磁気特性の変化によってドット間分断帯となる。このとき、磁性ドットとドット間分断帯とが確実に所望のサイズで形成されるためには、主要部分６３ａ＿１の下部と他の箇所との境界でのイオン注入量の分布において高い急峻さが得られる必要がある。
【００８０】
本実施形態では、この境界でのイオン注入量の分布における高い急峻さを実現するために、主要部分６３ａ＿１の下部と他の箇所との境界がステップ部分６３ａ＿２で覆われることとなっている。即ち、このステップ部分６３ａ＿２によって、上記の境界におけるイオン注入量の調整が図られている。そして、この境界でのイオン注入量の分布において高い急峻さを実現するためには、このステップ部分６３ａ＿２において、磁性層６２へと到達するイオンの数を、全注入量のおよそ１／２〜１／３に制限することが有効である。
【００８１】
このことから、ステップ部分６３ａ＿２の高さＨ２については、レジスト中でのイオンの数が全注入量のおよそ１／２に減少する上記の平均注入深さ「Ａｖｅ．」とほぼ同じ高さか、少し高めの高さに設定するのが良いことが分かる。
【００８２】
上記の図８に示すように注入されたイオンの分布は、深さ方向にほぼ正規分布となるため、ステップ部分６３ａ＿２の高さＨ２を、平均注入深さ「Ａｖｅ．」よりも標準偏差「ｓｄ」だけ高くすれば、磁性膜への到達量をほぼ１／３（正確には３１．７％）に減らすことができる。つまり、ステップ部分６３ａ＿２の高さＨ２は、平均注入深さ「Ａｖｅ．」〜平均注入深さ「Ａｖｅ．」＋標準偏差「ｓｄ」の範囲に設定するのが良い。
【００８３】
図１０は、窒素（Ｎ＋）、酸素（Ｏ＋）、およびフッ素の３種類のイオンについて、加速電圧に対する平均注入深さの依存性を示すグラフであり、図１１は、窒素（Ｎ＋）、酸素（Ｏ＋）、およびフッ素の３種類のイオンについて、加速電圧に対する標準偏差の依存性を示すグラフである。
【００８４】
これら図１０および図１１でも、窒素イオンについての依存性が菱形印でプロットされ、酸素イオンについての依存性が丸印でプロットされ、フッ素イオンについての依存性が三角印でプロットされている。尚、これらの図では、上記の依存性は０ｋｅＶまではプロットされていないが、加速電圧が０ｋｅＶに近くなると、平均注入深さは急激に減少する。
【００８５】
まず、図１０から、１〜５ｋｅＶの範囲の加速電圧に対しては、平均注入深さ「Ａｖｅ．」が、およそ２．５〜２０ｎｍとなり、図１１から、標準偏差「ｓｄ」が、およそ２〜７ｎｍとなる。
【００８６】
そして、本実施形態では、イオンの加速電圧として５ｋｅｖが想定され、ステップ部分６３ａ＿２の高さＨ２についての上記の望ましい範囲として、約２０〜２７ｎｍが得られている。
【００８７】
次に、図６に示すステップ部分６３ａ＿２の幅Ｗの決定について説明する。
【００８８】
本実施形態では、このステップ部分６３ａ＿２の幅Ｗについては、イオンの、磁性膜内部での拡散についてのモンテカルロシミュレーションによるシミュレーション結果（図示については省略する）に基づいて決定される。
【００８９】
ここで、本実施形態では、このステップ部分６３ａ＿２の幅Ｗが、上記のシミュレーション結果における、イオンの、磁性膜の深さ方向と交わる面内方向の分布についての標準偏差「ｓｐ」を使って求められる。
【００９０】
図１２は、ステップ部分の幅を、磁性膜の深さ方向と交わる面内方向の分布についての標準偏差を単位として９段階に変化させたときの、各段階における、磁性ドットとなる箇所と他の箇所との境界におけるイオン注入量の分布を示すグラフである。
【００９１】
この図１２のパート（ａ）には、ステップ部分６３ａ＿２の幅が「０」であるときの分布を示す図が示され、パート（ｂ）には、ステップ部分６３ａ＿２の幅が「０．１ｓｐ」であるときの分布を示す図が示され、パート（ｃ）には、ステップ部分６３ａ＿２の幅が「０．５ｓｐ」であるときの分布を示す図が示され、パート（ｄ）には、ステップ部分６３ａ＿２の幅が「１．０ｓｐ」であるときの分布を示す図が示され、パート（ｅ）には、ステップ部分６３ａ＿２の幅が「１．５ｓｐ」であるときの分布を示す図が示され、パート（ｆ）には、ステップ部分６３ａ＿２の幅が「１．８ｓｐ」であるときの分布を示す図が示され、パート（ｇ）には、ステップ部分６３ａ＿２の幅が「１．９ｓｐ」であるときの分布を示す図が示され、パート（ｈ）には、ステップ部分６３ａ＿２の幅が「２．０ｓｐ」であるときの分布を示す図が示され、パート（ｉ）には、ステップ部分６３ａ＿２の幅が「３．０ｓｐ」であるときの分布を示す図が示されている。
【００９２】
また、パート（ｂ）からパート（ｉ）までの各図では、各ステップ部分６３ａ＿２についての分布が実線で示され、さらに、ステップ部分６３ａ＿２の幅が「０」であるときの分布、即ちステップ部分６３ａ＿２が存在しないときの分布が比較のために点線で示されている。
【００９３】
ここで、この図１２に示す各グラフでは、縦軸にイオン注入量がとられ、横軸に上記の境界における位置がとられている。
【００９４】
また、上記の横軸では、境界における位置が、磁性ドットとなる箇所に近付くにつれてイオン注入量が減少を始める位置を原点とし、面内方向の分布についての標準偏差「ｓｐ」を単位として表示されている。ここで、パート（ｂ）からパート（ｉ）までの各グラフにおいて実線で示されている分布の横軸における原点は、図６に示すステップ部分６３ａ＿２の、主要部分６３ａ＿１とは反対側の縁に対応する位置である。一方で、パート（ｂ）からパート（ｉ）までの各グラフにおいて点線で示されている分布の横軸における原点は、図６に示す主要部分６３ａ＿１のステップ部分６３ａ＿２側の縁に対応する位置である。このように、パート（ｂ）からパート（ｉ）までの各グラフにおいて、実線の分布と点線の分布とでは原点が異なっているが、これらのグラフでは、上記の境界におけるイオン注入量の分布の急峻さを比較するために、これら２種類の分布が、原点を合わせて表記されている。
【００９５】
これら図１２の各グラフから、上記の境界におけるイオン注入量の分布において高い急峻さを得るためには、ステップ部分６３ａ＿２の幅Ｗについて適当な範囲があることがわかる。具体的には、上記の面内方向の分布についての標準偏差「ｓｐ」を単位としたときに、ステップ部分６３ａ＿２の幅Ｗが、「０．１ｓｐ」〜「２ｓｐ」の範囲となったときに、イオン注入量の分布において高い急峻さが得られている。これに対し、ステップ部分６３ａ＿２の幅Ｗが「２ｓｐ」を越えると、イオン注入量の分布が広がってしまい、逆効果である。以上から、ステップ部分６３ａ＿２の幅Ｗとしては、「０．１ｓｐ」〜「２ｓｐ」の範囲が良いと言える。
【００９６】
このことは、上述の基本形態に対し、
「上記マスク形成過程が、上記所定箇所の縁からその所定箇所以外の箇所に向かって厚みがステップ状に変化する、ステップの幅が、その所定箇所以外の箇所に注入されたイオンのその所定箇所に向けての拡散分布における標準偏差の２倍以下の幅となるマスクを形成する過程である」という応用形態が好適であることを意味している。
【００９７】
上述の図５に示すナノインプリント工程（Ｂ）は、この好適な応用形態の一例にも相当している。
【００９８】
ここで、上述したように、このナノインプリント工程（Ｂ）では各レジストドット６３ａの間にレジストの残渣６３ｂが残される。このとき、上記の主要部分６３ａ＿１の端部からのイオンの拡散の程度、即ち、上記の面内方向の分布についての標準偏差「ｓｐ」は、このレジストの残渣６３ｂの厚みに依存する。
【００９９】
図１３は、主要部分の端部からのイオンの拡散における面内方向の分布についての標準偏差の、レジストの残渣に対する依存性を示すグラフである。
【０１００】
このグラフでは、図５に示す本実施形態の制膜工程（Ａ）における諸条件に応じて、磁性層６２の厚みが５．２ｎｍに設定され、保護層の厚みが１ｎｍに設定され、イオン注入における加速電圧が５ｋｅＶに設定されている。また、レジストの残渣６３ｂの厚みが、現実的な値として１〜１０ｎｍに設定されている。その結果、この図１３のグラフからわかるように、面内方向の分布についての標準偏差「ｓｐ」は１．６〜２．７ｎｍの範囲となる。
【０１０１】
この結果を受けて、本実施形態では、図６のステップ部分６３ａ＿２の幅Ｗとして標準偏差「ｓｐ」の２倍の値が採用され、このステップ部分６３ａ＿２の幅Ｗについての望ましい範囲として、３．２〜５．４ｎｍが得られている。
【０１０２】
以上で、図５に示すナノインプリント工程（Ｂ）で形成されるレジスト６３におけるレジストドット６３ａの形状についての説明を終了し、再び、この図５に戻って、磁気ディスク製造方法の続きについて説明する。
【０１０３】
ナノインプリント工程（Ｂ）の後はイオン注入工程（Ｃ）に進み、レジストドット６３ａがプリントされている磁性膜６２の上部から酸素イオンまたは窒素イオンを照射して、レジスト６３のレジストドット６３ａで保護された磁性ドット６２ｃを残して磁性膜６２にイオンを注入することで飽和磁化を減少させる。このイオン注入工程（Ｃ）が、上述した膜製造方法の基本形態におけるイオン注入過程の一例に相当する。
【０１０４】
このようにイオンが注入された箇所の磁性膜６２は、人工格子構造内にイオンが留まって人工格子構造が歪み保磁力および飽和磁化が低下する。イオン注入の後はレジストのレジストドット６３ａは化学的処理で除去される。
【０１０５】
このようなイオン注入工程（Ｃ）を経ることにより、磁性ドット６２ｃの相互間に、磁性ドット６２ｃどうしの磁気的な相互作用を分断するドット間分断帯６２ｄが形成されてビットパターンド型の磁気記録媒体１０の完成（Ｄ）となる。ドット間分断帯６２ｄでは飽和磁化が磁性ドット６２ｃの飽和磁化よりも十分に低いため、情報は磁性ドット６２ｃのみに記録され、ドット間分断帯６２ｄには情報は記録されない。
【０１０６】
この図４に示す製造方法で製造される磁気記録媒体１０では、表面を構成している磁性ドット６２ｃとドット間分断帯６２ｄとの平滑性は、製膜工程（Ａ）で形成された磁性膜６２における平滑性がそのまま維持されたものとなっているため、図１に示す従来技術のような平坦化工程は不要となり、この図４に示す製造方法は簡素な方法となっている。
【０１０７】
また、この図４に示す製造方法では磁性膜６２上にプリントされたレジストのレジストドット６３ａで磁性ドット６２ｃを保護しており、磁気記録媒体１０全面に同時にイオンを照射することができ、必要な箇所へのイオン注入を数秒間のイオン照射によって十分に実現できるので量産性を損なわない。
【０１０８】
そして、上述したように、本実施形態では、上記のレジストドット６３ａにおける主要部分６３ａ＿１とステップ部分６３ａ＿２との２段構造により、イオン注入の際に、磁性ドット６２ｃとなる箇所と他の箇所との境界でのイオン注入量の分布における高い急峻さが得られることとなっている。その結果、磁性ドット６２ｃとドット間ドット間分断帯６２ｄとについて高精度のサイズで製造することが可能となっている。
【０１０９】
尚、本実施形態では、上述の膜製造方法の基本形態におけるマスク形成過程の一例として、主要部分とステップ部分との２段構造を有し、厚みがステップ状に変化する図６等に示すレジストドット６３ａを形成するナノインプリント工程を例示したが、上記のマスク形成過程はこれに限るものではなく、例えば、以下に説明するように、厚みが縁で連続的に減少するレジストドットを形成する工程等であっても良い。
【０１１０】
図１４は、厚みが連続的に変化するレジストドットを示す図である。
【０１１１】
この図１４のパート（ａ）には、厚みが連続的に変化するレジストドットの一例として、主要部分７１ａと、その主要部分７１ａの側面の上端から厚みが連続的に減少する第１の斜面部分７１ｂとで構成された第１のレジストドット７１が示されている。また、図１４のパート（ｂ）には、主要部分７２ａと、その主要部分７２ａの側面の途中から厚みが連続的に減少する第２の斜面部分７２ｂとで構成された第２のレジストドット７２が示されている。
【０１１２】
この図１４に示されている２種類のレジストドット７１，７２では、いずれも各斜面部分７１ｂ，７２ｂの下端の幅についての望ましい範囲が、上述の図６に示すステップ部分６３ａ＿２の幅Ｗと同等の３．２〜５．４ｎｍとなっている。
【０１１３】
この図１４に示す２種類のレジストドット７１，７２でも、各レジストドットが備える斜面部分によって、イオン注入の際に、磁性ドット６２ｃとなる箇所と他の箇所との境界でのイオン注入量の分布における高い急峻さが得られることとなっている。
【０１１４】
尚、上記では、上記のレジストドットにおける各部の寸法について、イオン注入における加速度電圧等の具体的な想定に基づいて具体的な数値を示したが、この各部の寸法は、それら具体的な数値に限るものではなく他の値であっても良い。
【０１１５】
以下、上述した基本形態および応用形態を含む種々の形態に関し、更に以下の付記を開示する。
【０１１６】
（付記１）
基板上に所定材料の膜を形成する膜形成過程と、
前記膜上に、該膜の一部の箇所を覆い該箇所へのイオンの注入を該箇所以外の箇所に比べて阻害する、厚みが縁で逓減しているマスクを形成するマスク形成過程と、
前記マスクが形成された膜に対して該マスク上からイオンを注入するイオン注入過程とを有することを特徴とする膜製造方法。
【０１１７】
（付記２）
前記マスク形成過程が、厚みが縁でステップ状に減少するマスクを形成する過程であることを特徴とする付記１記載の膜製造方法。
【０１１８】
（付記３）
前記マスク形成過程が、厚みが縁でステップ状に減少する、ステップの幅が、前記膜に注入されたイオンの拡散分布における標準偏差の２倍以下の幅となっているマスクを形成する過程であることを特徴とする付記１又は２記載の膜製造方法。
【０１１９】
（付記４）
前記マスク形成過程が、厚みが縁で連続的に減少するマスクを形成する過程であることを特徴とする付記１記載の膜製造方法。
【０１２０】
（付記５）
前記マスク形成過程が、前記マスクをレジストで形成する過程であることを特徴とする付記１から４のうちいずれか１項記載の膜製造方法。
【０１２１】
（付記６）
前記マスク形成過程が、前記マスクを、レジストと型とを用いて該型を該レジストに押し付ける型押しによって形成する過程であることを特徴とする付記１から５のうちいずれか１項記載の膜製造方法。
【０１２２】
（付記７）
前記膜形成過程が、前記基板上に磁性材料からなる磁性膜を形成する過程であり、
前記マスク形成過程が、各々に情報が磁気的に記録される磁性ドットとなる複数箇所それぞれを覆ったマスクを形成する過程であり、
前記イオン注入過程が、前記マスクが形成された磁性膜に対して該マスク上からイオンを注入して飽和磁化を低下させることで、前記磁性ドットの相互間に、該磁性ドットの飽和磁化よりも小さい飽和磁化を有するドット間分断帯を形成する過程であることを特徴とする付記１から６のうちいずれか１項記載の膜製造方法。
【０１２３】
（付記８）
基板と、
前記基板上に磁性材料からなる磁性膜を形成して、該磁性膜の複数箇所を覆い該複数箇所それぞれへのイオンの注入を該複数箇所以外の箇所に比べて阻害する、厚みが縁で逓減しているマスクを形成し、さらに、該マスクが形成された磁性膜に対して該マスク上からイオンを注入して飽和磁化を低下させることで該複数箇所に得られた、各々に情報が磁気的に記録される複数の磁性ドットと、
前記イオンの注入によって前記複数箇所以外の箇所に得られた、前記磁性ドットの相互間にあって、該磁性ドットの飽和磁化よりも小さい飽和磁化を有するドット間分断帯とを備えたことを特徴とする磁気記憶媒体。
【０１２４】
（付記９）
基板と、
前記基板上に磁性材料からなる磁性膜を形成して、該磁性膜の複数箇所を覆い該複数箇所それぞれへのイオンの注入を該複数箇所以外の箇所に比べて阻害する、厚みが縁で逓減しているマスクを形成し、さらに、該マスクが形成された磁性膜に対して該マスク上からイオンを注入して飽和磁化を低下させることで該複数箇所に得られた、各々に情報が磁気的に記録される複数の磁性ドットと、
前記イオンの注入によって前記複数箇所以外の箇所に得られた、前記磁性ドットの相互間にあって、該磁性ドットの飽和磁化よりも小さい飽和磁化を有するドット間分断帯とを備えた磁気記憶媒体と、
前記磁気記憶媒体に近接あるいは接触して前記磁性ドットに磁気的に情報の記録及び／又は再生を行う磁気ヘッドと
前記磁気ヘッドを前記磁気記憶媒体表面に対して相対的に移動させて、該磁気ヘッドによる情報の記録及び／又は再生となる磁性ドット上に該磁気ヘッドを位置決めするヘッド位置制御機構と、
を備えたことを特徴とする情報記憶装置。
【図面の簡単な説明】
【０１２５】
【図１】イオンドーピング方式において行なわれるイオンの注入を模式的に示す図である。
【図２】拡散によるマスクの下部へのイオンの注入を模式的に示す図である。
【図３】情報記憶装置の具体的な一実施形態であるハードディスク装置（ＨＤＤ）の内部構造を示す図である。
【図４】ビットパターンド型の磁気ディスクの構造を模式的に示す斜視図である。
【図５】基本形態について上記説明した膜製造方法が適用された磁気ディスク製造方法を示す図である。
【図６】図５に示すレジストドットのステップ状に厚みが減少する縁の拡大断面を、磁性膜における、磁性ドットとなる箇所と他の箇所との境界でのイオン注入量の分布と共に示す図である。
【図７】レジスト表面の一ヶ所から注入された５０００個のＮ＋イオンのレジスト内部での拡散についてのモンテカルロシミュレーションによるシミュレーション結果を示す図である。
【図８】図７のシミュレーション結果における深さ方向のＮ＋イオンの分布を示す図である。
【図９】窒素（Ｎ＋）、酸素（Ｏ＋）、およびフッ素の３種類のイオンについて、最大注入深さの加速電圧に対する依存性を示すグラフである。
【図１０】窒素（Ｎ＋）、酸素（Ｏ＋）、およびフッ素の３種類のイオンについて、加速電圧に対する平均注入深さの依存性を示すグラフである。
【図１１】窒素（Ｎ＋）、酸素（Ｏ＋）、およびフッ素の３種類のイオンについて、加速電圧に対する標準偏差の依存性を示すグラフである。
【図１２】ステップ部分の幅を、磁性膜の深さ方向と交わる面内方向の分布についての標準偏差を単位として９段階に変化させたときの、各段階における、磁性ドットとなる箇所と他の箇所との境界におけるイオン注入量の分布を示すグラフである。
【図１３】主要部分の端部からのイオンの拡散における面内方向の分布についての標準偏差の、レジストの残渣に対する依存性を示すグラフである。
【図１４】厚みが連続的に変化するレジストドットを示す図である。
【符号の説明】
【０１２６】
１００    ハードディスク装置
１０    磁気ディスク
１１    ディスク軸
２０    スイングアーム
２１    磁気ヘッド
２４    ベアリング
３０    アクチュエータ
５０    制御回路
６１    ガラス基板
６２    磁性層
６２ａ    Ｃｏの原子層
６２ｂ    Ｐｄの原子層
６２ｃ    磁性ドット
６２ｄ    ドット間分断帯
６３    レジスト
６３ａ    レジストドット
６３ａ＿１，７１ａ，７２ａ    主要部分
６３ａ＿２    ステップ部分
６３ｂ    残渣
６４    モールド
６４ａ    穴
７１    第１のレジストドット
７１ｂ    第１の斜面部分
７２    第２のレジストドット
７２ｂ    第２の斜面部分
８１    基板
８２    下地層
８３    磁性膜
８３ａ，８３ｂ    箇所
８４    保護層
８５    マスク
８６    残渣
８７    イオン
【図１】
2010108551.tif 000003
【図２】
2010108551.tif 000004
【図３】
2010108551.tif 000005
【図４】
2010108551.tif 000006
【図５】
2010108551.tif 000007
【図６】
2010108551.tif 000008
【図７】
2010108551.tif 000009
【図８】
2010108551.tif 000010
【図９】
2010108551.tif 000011
【図１０】
2010108551.tif 000012
【図１１】
2010108551.tif 000013
【図１２】
2010108551.tif 000014
【図１３】
2010108551.tif 000015
【図１４】
2010108551.tif 000016